ЛИСТОВОЙ ОСНОВНОЙ МАТЕРИАЛ ИЗ АРМИРУЮЩЕГО ВОЛОКНА, ЗАГОТОВКА И ФОРМОВАННЫЙ ПРОДУКТ ИЗ АРМИРОВАННОЙ ВОЛОКНОМ СМОЛЫ

1. Листовой основной материал из армирующего волокна, используемый для изготовления формованного продукта из армированной волокном смолы, содержащий:
первый слой, включающий в себя множество пучков армирующих волокон, которые располагаются таким образом, что их продольные направления являются приблизительно одним идентичным направлением, и таким образом, что по меньшей мере часть пучков армирующих волокон, которые примыкают друг к другу, являются скрепленными друг с другом, при этом
первый слой включает в себя:
первую часть, которая включает в себя множество пучков армирующих волокон; и
вторую часть, которая включает в себя множество пучков армирующих волокон и имеет больший вес армирующих волокон на единицу площади, чем первая часть.
2. Листовой основной материал из армирующего волокна по п.1, дополнительно содержащий:
второй слой, включающий в себя множество пучков армирующих волокон, которые располагаются таким образом, что их продольные направления являются приблизительно одним идентичным направлением, и таким образом, что по меньшей мере часть пучков армирующих волокон, которые примыкают друг к другу, являются скрепленными друг с другом, при этом
первый слой и второй слой уложены друг на друга таким образом, что продольные направления множества пучков армирующих волокон, соответственно включенных в первый слой и во второй слой, отличаются друг от друга, и
по меньшей мере часть пучков армирующих волокон, включенных во второй слой, являются по меньшей мере частично скрепленными с пучками армирующих волокон, включенными в первый слой, причем
второй слой включает в себя:
третью часть, которая располагается по меньшей мере частично в положении, перекрывающемся с первой частью, и включает в себя множество пучков армирующих волокон; и
четвертую часть, которая располагается по меньшей мере частично в положении, перекрывающемся со второй частью, включает в себя множество пучков армирующих волокон и имеет больший вес армирующих волокон на единицу площади, чем третья часть.
3. Листовой основной материал из армирующего волокна по любому из п.1 или 2,
в котором первый слой дополнительно включает в себя:
первый частичный слой, который предусмотрен в первой части и во второй части и имеет фиксированный вес армирующих волокон на единицу площади; и
второй частичный слой, который не предусмотрен в первой части, но предусмотрен во второй части и имеет фиксированный вес армирующих волокон на единицу площади.
4. Листовой основной материал из армирующего волокна по любому из п.1 или 2,
в котором пучки армирующих волокон во второй части являются более толстыми, чем пучки армирующих волокон в первой части.
5. Листовой основной материал из армирующего волокна по любому из п.1 или 2,
в котором множество пучков армирующих волокон во второй части расположены на более узком интервале, чем множество пучков армирующих волокон, расположенных в первой части.
6. Листовой основной материал из армирующего волокна по любому из пп.1-5,
имеющий внешнюю периферийную форму, которая определяется в соответствии с формой формованного продукта из армированной волокном смолы, при этом
первая часть и вторая часть определяются в соответствии с требованиями конструктивного решения формованного продукта из армированной волокном смолы.
7. Листовой основной материал из армирующего волокна по любому из пп.1-5,
в котором вторая часть является частью, которая формирует область формованного продукта из армированной волокном смолы, имеющую по меньшей мере одно из более высокой прочности и более высокой жесткости, чем прочность или жесткость области, формируемой первой частью.
8. Листовой основной материал из армирующего волокна по любому из пп.1-5,
имеющий внешнюю периферийную форму, которая определяется в соответствии с формой формованного продукта из армированной волокном смолы, при этом
вторая часть является областью, в которой вес армирующих волокон на единицу площади уменьшается, сопровождаясь преобразованием формуемого листового основного материала из армирующего волокна, который сформирован с формой в соответствии с формой формованного продукта из армированной волокном смолы.
9. Листовой основной материал из армирующего волокна по любому из пп.1-5,
в котором вторая часть является частью, которая формирует область формованного продукта из армированной волокном смолы, имеющую большую кривизну, чем кривизна области, формируемой первой частью.
10. Листовой основной материал из армирующего волокна по любому из пп.1-9,
в котором пучки армирующих волокон, которые примыкают друг к другу, скреплены друг с другом связующей смолой.
11. Листовой основной материал из армирующего волокна по любому из пп.1-9,
в котором пучки армирующих волокон, которые примыкают друг к другу, прошиты вспомогательной нитью.
12. Листовой основной материал из армирующего волокна по любому из пп.1-11,
в котором пучок армирующих волокон изготовлен из углеродных волокон.
13. Заготовка, содержащая:
два или более основных материала из армирующего волокна, которые включают в себя листовой основной материал из армирующего волокна по любому из пп.1-12, и которые сформованы в пространственную форму и зафиксированы в этой пространственной форме.
14. Формованный продукт из армированной волокном смолы, содержащий:
заготовку по п.13, которая пропитана матричной смолой, которая является отвержденной.
15. Способ изготовления формованного продукта из армированной волокном смолы с использованием листового основного материала из армирующего волокна, содержащий:
формирование единичного слоя, включающее в себя:
выстраивание множества пучков армирующих волокон таким образом, чтобы их продольные направления представляли собой приблизительно одно идентичное направление; и
скрепление друг с другом по меньшей мере части пучков армирующих волокон, соседствующих друг с другом, причем
выстраивание множества пучков армирующих волокон содержит:
формирование первой части, которая включает в себя множество пучков армирующих волокон; и
формирование второй части, которая включает в себя множество пучков армирующих волокон и имеет больший вес армирующих волокон на единицу площади, чем первая часть.
16. Способ по п.15, дополнительно включающий в себя:
формирование множества различных единичных слоев путем повторения формирования единичного слоя таким образом, чтобы соответствующие единичные слои имели различные продольные направления множества пучков армирующих волокон; и
по меньшей мере частичное скрепление друг с другом по меньшей мере части пучков армирующих волокон, включенных в один единичный слой из множества единичных слоев, и по меньшей мере части пучков армирующих волокон, включенных в другой единичный слой из множества единичных слоев, причем
по меньшей мере в двух единичных слоях из множества единичных слоев,
соответствующие первые части по меньшей мере частично перекрываются друг с другом, и
соответствующие вторые части по меньшей мере частично перекрываются друг с другом.
17. Способ по любому из п.15 или 16,
в котором формирование единичного слоя содержит:
обеспечение первого частичного слоя, имеющего фиксированный вес армирующих волокон на единицу площади, в первой части и во второй части; и
обеспечение отсутствия второго частичного слоя, имеющего фиксированный вес армирующих волокон на единицу площади, в первой части, но обеспечение второго частичного слоя во второй части.
18. Способ по любому из п.15 и 16,
в котором формирование второй части содержит формирование второй части с использованием пучков армирующих волокон, которые являются более толстыми, чем пучки армирующих волокон, используемые для формирования первой части.
19. Способ по любому из п.15 или 16,
в котором формирование второй части содержит расположение множества пучков армирующих волокон на более узком интервале, чем интервал множества пучков армирующих волокон, расположенных для формирования в первой части.
20. Способ по любому из пп.15-19, дополнительно содержащий:
определение внешней периферийной формы листового основного материала из армирующего волокна в соответствии с формой формованного продукта из армированной волокном смолы; и
определение первой части и второй части в соответствии с требованиями конструктивного решения формованного продукта из армированной волокном смолы.
21. Способ по любому из пп.15-19, дополнительно содержащий:
определение внешней периферийной формы листового основного материала из армирующего волокна в соответствии с формой формованного продукта из армированной волокном смолы; и
идентификацию той части листового основного материала из армирующего волокна, в которой вес армирующих волокон на единицу площади уменьшается, сопровождаясь преобразованием листового основного материала из армирующего волокна в форму, соответствующую форме формованного продукта из армированной волокном смолы, и определение этой идентифицированной части в качестве второй части.
22. Способ по любому из пп.15-21,
в котором пучки армирующих волокон, которые примыкают друг к другу, скрепляют с использованием связующей смолы.
23. Способ по любому из пп.15-21,
в котором пучки армирующих волокон, которые примыкают друг к другу, скрепляют путем их прошивки вспомогательной нитью.